투명 시트 { 시트 상 부재 ( S ) } 로서 는 두께 80 ㎛ 의 트리 아세틸셀룰로오스 { 후 지택 , 후지 샤신 필름 ( 주 ) 제 } 를 사용 했 다 . 그리고 , 투명 시트 의 표면 에 장쇄 알킬 변성 포 발 { MP - 203 , 크라 레 ( 주 ) 제 } 의 2 중량 퍼센트 용액 을 필름 1 ㎡ 당 25 ml 도포 한 후 , 60 ℃ 에서 1 분 간 건조 시켜서 형성 한 배향 막 용 수지 층 을 형성 한 투명 시트 를 30 m / 분 으로 반송 시키 면서 액정 성 화합물 을 함유 하 는 도포 액 을 도포 해서 광학 이방 층 을 형성 했 다 .